(57)【特許請求の範囲】
【請求項１】
アスファルトにゴム成分又は樹脂を配合してなる改質アスファルト層の外表面を、紫外線、熱、水分、酸素、オゾンを反射でき、かつアスファルト中の揮発分を封緘できるガスバリア性を有するポリエチレン、ナイロン、ビニロン、ポリエステル、ポリカーボネート、ＥＶＡのバリア層で被覆し、前記バリア層の表面にアスファルトを介して鉱物粉粒を付着するか、１０〜５０ｇ／ｍ２  の合成繊維不織布をラミネートしてなることを特徴とする防水材。
【発明の詳細な説明】
【技術分野】
【０００１】
本発明は、瓦等の屋根上葺材や外壁・外装材の下側或いは内側に適用する屋根下葺材或いは壁下張材などの防水材、特に、屋根上葺材や外壁・外装材の高耐久性に匹敵する高耐久性が得られるようにした防水材に関するものである。
【背景技術】
【０００２】
屋根や壁の防水を目的として使用される防水材で、瓦等の屋根上葺材の下の野地板の上に敷設施工する屋根下葺材として、特開平６−１６６９６２号が開示されている。このものは、勾配屋根下地面に対し貼着施工できるとともに、高温や低温の温度変化に対し安定であり、常に良好な釘穴シール性を保持する屋根下葺材であり、上面にアスファルト粘着防止層とを有するアスファルト含浸基材の下面に、ストレートアスファルトなどの粘着剤塗布層を設けてなる。ここに示した屋根下葺材もそうであるが、これに限らず一般に屋根下葺材は、瓦等の屋根上葺材が６０年の耐用年数があるとしても、屋根下葺材自身の耐用年数がそれより短命であるならば、その耐用年数の尽きた時点で屋根上葺材を撤去して屋根下葺材を施工し直して再び屋根上葺材を施工しなければならない面倒があったり、そのために経費が嵩むという問題があった。また、壁の防水を目的として使用される壁下張材においても外壁・外装材の耐久性に対して同様の問題があった。
【特許文献１】特開平６−１６６９６２号公報
【発明の開示】
【発明が解決しようとする課題】
【０００３】
屋根下葺材や壁下張材などの主材であるアスファルトは、元来、耐久性に優れているが長期にわたっては劣化する。すなわち、瓦等の屋根上葺材の下に施工されている屋根下葺材や外壁・外装材に隠れて施工されている壁下張材は、紫外線、熱、水分、酸素、オゾンなどの影響を徐々に受けているため、近年のように高耐久化した屋根上葺材や外壁・外装材との関係では、未だ、屋根上葺材や外壁・外装材の耐用年数に匹敵するような耐用年数の屋根下葺材や外壁・外装材などの防水材が存在しない。
【０００４】
本発明は、上記の点に鑑みて案出したもので、その目的とするところは、紫外線、熱、水分、酸素、オゾンなどの影響による劣化の原因を徹底的に除去し、高耐久性の屋根上葺材や外壁・外装材の耐用年数に匹敵するような耐用年数が確保でき、しかも、屋根下葺材として屋根に用いた場合においては、施工中、バリア層の上において作業者が足を滑らせることのない防水材を提供することにある。
【課題を解決するための手段】
【０００５】
上記目的を達成するため、本発明は、アスファルトにゴム成分又は樹脂を配合してなる改質アスファルト層の外表面を、紫外線、熱、水分、酸素、オゾンを反射でき、かつアスファルト中の揮発分を封緘できるガスバリア性を有するポリエチレン、ナイロン、ビニロン、ポリエステル、ポリカーボネート、ＥＶＡのバリア層で被覆し、前記バリア層の表面にアスファルトを介して鉱物粉粒を付着するか、１０〜５０ｇ／ｍ２  の合成繊維不織布をラミネートしてなることを特徴とし、低温時の脆性や高温時のダレの改善及び機械的強度の向上と、低温時の耐折性を向上させた改質アスファルト層の軟化状態を長期にわたって保持でき、しかも屋根下葺材として使用して作業者が足を滑らせないように構成した。
【発明の効果】
【０００９】
本発明によれば、アスファルトにゴム成分又は樹脂を配合してなる改質アスファルト層の外表面を、紫外線、熱、水分、酸素、オゾンを反射でき、かつアスファルト中の揮発分を封緘できるガスバリア性を有するポリエチレン、ナイロン、ビニロン、ポリエステル、ポリカーボネート、ＥＶＡのバリア層で被覆し、前記バリア層の表面にアスファルトを介して鉱物粉粒を付着するか、１０〜５０ｇ／ｍ２  の合成繊維不織布をラミネートしてなることを特徴としているので、改質アスファルト層が紫外線、熱、水分、酸素、オゾンの影響により劣化することはないし、揮発分が飛んで脆化が進んでしまうこともない。したがって、高耐久性の瓦等の屋根上葺材や外壁・外装材の耐用年数に匹敵するような耐用年数、或いはそれ以上が確保でき、しかも屋根下葺材として使用して作業者が足を滑らせないという優れた効果を奏するものである。
【００１０】
また、請求項２に記載の発明によれば、前記バリア層が、金属箔又は金属を蒸着した樹脂フィルム或いはガスバリア性を有するポリエチレン、ナイロン、ビニロンであることを特徴としているので、紫外線、熱、水分、酸素、オゾンを跳ね返し、改質アスファルト層まで及ばせないという優れた効果を奏するものである。
【発明を実施するための最良の形態】
【００１３】
次に、本発明の実施の最良の態様を添付図面に基づいて説明する。図１は本願防水材の略示的断面図、図２は本願防水材の他の例を示す略示的断面図、図３（ａ）（ｂ）は本願防水材にノンスリップ加工をした場合の断面図である。
【００１４】
本願防水材（屋根下葺材、壁下張材など）１は、主材であるアスファルト層３を有している。該アスファルト層３の外表面は、図１の如く、紫外線、熱、水分、酸素、オゾンなどを反射させ、かつ、アスファルト中の軽い揮発分を封緘できるバリア層４で被覆されている。すなわち、アスファルト層３を劣化させる原因となる紫外線、熱、水分、酸素、オゾンなどの透過を排除し、アスファルト層３を脆化させる原因となる揮発分の放散から保護できるように構成している。
【００１５】
前記アスファルト層３は、図２の如く、基材（合成繊維からなる織布又は不織布、アスファルトを含浸させた原紙等）２を中心にその両面に積層（塗布を含む）して構成したものでもよい。図示していないが、基材２の片面に積層（塗布を含む）して構成したものでもよい。
【００１６】
前記基材２に使用する合成繊維としては、ポリプロピレン、ポリエステル等の伸縮性の比較的小さいものを選択するとよい。目付は５０〜１００ｇ／ｍ2 のものが好ましい。また、基材２としてアスファルトを含浸させた原紙を使う場合において、原紙はできれば自然環境に優しい故紙を利用するとよい。
【００１７】
前記アスファルト層３は、ベースアスファルトとしてストレートアスファルトであってもブローンアスファルトであってもよい。また、ベースアスファルトにはゴム成分を混入して改質アスファルトとするとよい。改質アスファルトには必要に応じてタルク、消石灰等のフィラーを混入させてもよい。
【００１８】
前記ベースアスファルトに混入するゴム成分としては、スチレン−ブタジエン−スチレン・ブロックコポリマー（ＳＢＳ）を使用すると、低温時の脆性や高温時のダレの改善に優れる上に、低温時の耐折性と、高温時の機械的強度を大幅に向上させ得るし、釘穴シール性も大幅に向上することとなる。
【００１９】
前記バリア層４は、紫外線、熱、水分、酸素、オゾンなどを反射し、かつ揮発分を封緘できる素材であれば、特に、限定されないが、ガスバリア性を有するプラスチックフィルム、特に、プラスチック素材の種類は限定されるものではないが、ポリエチレン、ナイロン、ビニロン、ポリエステル、ポリカーボネート、ＥＶＡ等を用いて満足できる。これらの素材からなるバリア層４はアスファルト層３を劣化させる原因を排除し、アスファルト層３を脆化させる原因から保護するために有用である。前記バリア層４の厚さは、金属箔、ポリエチレン、ナイロン、ビニロン、ポリエステル、ポリカーボネート、ＥＶＡ等の皮膜の種類により異なるが、９〜５０μｍの範囲内で選択されるとよい。
【００２０】
前記バリア層４の表面には、図３（ａ）及び（ｂ）の如く、アスファルトなどの接着力を利用して鉱物粉粒５を付着させるか、１０〜５０ｇ／ｍ2 の合成繊維不織布６をラミネートし、屋根下葺材として屋根に用いた場合に施工中に作業者が足を滑らせないノンスリップ加工をすることもある。
【実施例１】
【００２１】
いま、図２の如く、１００ｇ／ｍ2 厚のポリエステル不織布の両面に、スチレン−ブタジエン−スチレン・ブロックコポリマー（ＳＢＳ）を１０重量％を入れた改質アスファルト層を０．５ｍｍ厚に積層し、その改質アスファルト層の外表面（両面）にバリア層（アルミ、ＰＥＴ、ＰＥ）を所望の厚さで被覆した本願品と、改質アスファルト層の外表面を剥き出しにした比較品とを用意し、８０°Ｃの雰囲気に保持されたオーブン内に６カ月放置し、改質アスファルト層が脆化しているか否かを確認するために、改質アスファルト層の軟化点が初期値と６カ月後の値との変化の状況を測定したところ、次の表１の結果を得た。
【００２２】
表１
−−−−−−−−−−−−−−−−−−−−−−−−−−−−−
初期値            ６カ月後値
−−−−−−−−−−−−−−−−−−−−−−−−−−−−−
改質アスファルト層＋        １０６°Ｃ         
１０８°Ｃ
両面アルミ１２μｍｍ
−−−−−−−−−−−−−−−−−−−−−−−−−−−−−
改質アスファルト層＋        １０６°Ｃ         
１１１°Ｃ
両面ＰＥＴ２５μｍｍ
−−−−−−−−−−−−−−−−−−−−−−−−−−−−−
改質アスファルト層＋        １０６°Ｃ         
１１６°Ｃ
両面ＰＥ３０μｍｍ
−−−−−−−−−−−−−−−−−−−−−−−−−−−−−
改質アスファルト層          １０６°Ｃ         
１２９°Ｃ
−−−−−−−−−−−−−−−−−−−−−−−−−−−−−
【００２３】
上表より明らかな如く、本願品は、アルミ、ＰＥＴ、ＰＥで被覆された改質アスファルト層は、初期値と６カ月後値とで軟化点に変化が少ない。これは改質アスファルト層が脆化してないことを示している。一方、改質アスファルト層の外表面が剥き出しの比較品では初期値の軟化点に比し、６カ月後値が大きく変化している。これは改質アスファルト層が脆化していることを示している。このように、バリア層（アルミ、ＰＥＴ、ＰＥ）に保護された本願品（本願屋根下葺材）は、アスファルト層が脆化し難く、長期使用に耐えられるものであり、瓦等の屋根上葺材の高耐久性に匹敵するような高耐久性を示すことが明らかになった。
【産業上の利用可能性】
【００２４】
本発明は、バリア層に保護され、瓦等の屋根上葺材の高耐久性に匹敵するような高耐久性を示す屋根下葺材が提供できるので、屋根上葺材の耐用年数に至るより早く屋根下葺材の耐用年数が尽きてしまい、屋根上葺材を撤去して屋根下葺材を施工し直すような面倒や経費の嵩むことがなくなるというものである。
【図面の簡単な説明】
【００２５】
【図１】本願防水材の略示的断面図である。
【図２】本願防水材の他の例を示す略示的断面図である。
【図３】（ａ）（ｂ）は本願防水材にノンスリップ加工をした場合の断面図である。
【符号の説明】
【００２６】
１  本願屋根下葺材
２  基材
３  アスファルト層
４  バリア層
５  鉱物粉粒
６  合成繊維不織布
【図１】
0004755526.tif 000002
【図２】
0004755526.tif 000003
【図３】
0004755526.tif 000004